(57)【要約】【課題】ポリオレフィンに対しても十分な粘着力を発揮することができ、曲面貼付性に優れると共にポリオレフィンに対するタックも十分に確保されており、しかも、粘着剤層のバイオマス度も高められた、ラベル用の粘着シートを提供する。【解決手段】基材と、前記基材の片面に設けられた粘着剤層とを少なくとも備え、前記粘着剤層は、エマルション型粘着剤とエマルション型粘着付与剤とを含むエマルション型粘着剤組成物から形成され、前記エマルション型粘着付与剤の粘着付与樹脂は、ロジン樹脂及びテルペン樹脂から選択される１種以上を含み、前記粘着剤層のバイオマス度が２．９％以上２４．８％未満である、ラベル用粘着シートとした。【選択図】図１
2020189932.tif 000002
【特許請求の範囲】
【請求項１】
基材と、前記基材の片面に設けられた粘着剤層とを少なくとも備え、
前記粘着剤層は、エマルション型粘着剤とエマルション型粘着付与剤とを含むエマルション型粘着剤組成物から形成され、
前記エマルション型粘着付与剤の粘着付与樹脂は、ロジン樹脂及びテルペン樹脂から選択される１種以上を含み、
前記粘着剤層のバイオマス度が２．９％以上２４．８％未満である、ラベル用粘着シート。
【請求項２】
前記粘着剤層のバイオマス度が２．９％以上２０．０％以下である、請求項１に記載のラベル用粘着シート。
【請求項３】
前記エマルション型粘着剤が、アクリル系エマルション型粘着剤を含む、請求項１又は２に記載のラベル用粘着シート。
【請求項４】
前記粘着付与樹脂が、軟化点が８０℃以上１７０℃以下のロジン樹脂から選択される１種以上を含む、請求項１〜３のいずれか１項に記載のラベル用粘着シート。
【請求項５】
打ち抜き加工されたラベルとして用いられる、請求項１〜４のいずれか１項に記載のラベル用粘着シート。
【発明の詳細な説明】
【技術分野】
【０００１】
本発明は、ラベル用粘着シートに関する。
【背景技術】
【０００２】
従来、粘着シートの粘着剤層を形成するための粘着剤組成物には、有機溶剤型の粘着剤組成物が用いられていた。しかし、塗工の際に有機溶剤が揮発することが問題であった。また、粘着シートの粘着剤層に有機溶剤がわずかに残存することも問題であった。
一方、エマルション型の粘着剤組成物は、有機溶剤型の粘着剤組成物に比べて、環境面、安全面、及び衛生面等の観点において優れている。
そのため、近年では、粘着シートの粘着剤層を形成するための粘着剤組成物として、エマルション型の粘着剤組成物を用いることが多くなってきている。
【０００３】
また、近年、地球温暖化等の環境問題が重視されており、二酸化炭素等の温室効果ガスの排出抑制の規制が強化されている。かかる観点から、例えば特許文献１では、植物由来の成分等を配合することによって、化石資源系材料の使用量を減らし、焼却処分時等に温室効果ガスの排出量を低減することができる粘着シートも提案されている。詳細に説明すると、植物由来の成分等（以下、「バイオマス材料」ともいう）は、燃焼等によって温室効果ガスである二酸化炭素を放出するが、当該二酸化炭素は、元をたどれば、典型的には植物の成長過程で光合成により大気中から吸収したものであるため、大気中の二酸化炭素の増加を実質的にもたらさない。つまり、バイオマス材料は、地球環境において比較的短期間のうちに循環することによって、炭素の増減を実質的にもたらさないカーボンニュートラルな材料とみなすことができる。そして、バイオマス材料がカーボンニュートラルな材料であることによって、バイオマス材料を配合し、化石資源系材料の使用量を減らした粘着シートは、焼却処分時等に、化石資源系材料に由来する二酸化炭素の排出量、換言すれば、比較的短期間のうちには再生が困難な材料に由来する二酸化炭素の排出量が低減され、焼却処分時等に温室効果ガスの排出量が低減されるのである。
【先行技術文献】
【特許文献】
【０００４】
【特許文献１】国際公開第２０１５／０５６４９９号
【発明の概要】
【発明が解決しようとする課題】
【０００５】
ところで、エマルション型の粘着剤組成物から形成された粘着剤層を有する粘着シートは、ポリオレフィンに対し、十分な粘着性を確保し難い。ポリオレフィンは、食品等の容器及び包装等に用いられることが多い。そのため、エマルション型の粘着剤組成物から形成された粘着剤層を有する粘着シートの汎用性を高める観点から、エマルション型の粘着剤組成物に、粘着付与剤を配合し、ポリオレフィンに対する十分な粘着性を確保することが考えられる。
【０００６】
また、焼却処分時等に温室効果ガスの排出を抑制する観点から、エマルション型の粘着剤組成物に、粘着付与剤として、焼却処分時等に大気中の二酸化炭素の増加を実質的にもたらさないカーボンニュートラルな材料である植物由来の樹脂を用いて、粘着剤層のバイオマス度を高めることも考えられる。
【０００７】
ここで、粘着シートには、ポリオレフィンに対する粘着性を確保することや、粘着剤層のバイオマス度を高めることに加えて、更に付与すべき特性が存在する。
【０００８】
具体的には、粘着シートを貼付する対象となる被着体は、曲面を有するものが多い。そのため、特に曲面に対する貼付性に優れる粘着シートも求められる。
【０００９】
また、粘着シートをラベルとして用いる場合、当該ラベルは、ラベリングマシン等を用いて貼付されることが多い。その際、ラベルのタックを向上させることによって、ラベリングマシンにより被着体にラベルを瞬時に貼付することが可能となる。これにより、被着体にラベルを貼付する工程の速度を向上させて、生産性を向上させることができる。また、上記のように、ポリオレフィンは、食品等の容器及び包装等、多岐に渡って用いられることが多い。そのため、ポリオレフィンに対しても、ラベルのタックを十分に確保することが求められる。
【００１０】
しかしながら、これらのような要求を全て満足する粘着シートは、未だ検討されていない。
【００１１】
そこで、本発明は、ポリオレフィンに対しても十分な粘着力を発揮することができ、曲面貼付性に優れると共にポリオレフィンに対するタックも十分に確保されており、しかも、粘着剤層のバイオマス度も高められた、ラベル用の粘着シートを提供することを目的とする。
【課題を解決するための手段】
【００１２】
かかる課題を解決するため、本発明者等が鋭意検討した結果、エマルション型粘着剤とエマルション型粘着付与剤とを含むエマルション型粘着剤組成物から形成された粘着剤層のバイオマス度を特定の範囲に調整した粘着シートが、上記課題を解決し得ることを見出した。
すなわち、本発明は、下記［１］〜［５］に関する。
［１］基材と、前記基材の片面に設けられた粘着剤層とを少なくとも備え、前記粘着剤層は、エマルション型粘着剤とエマルション型粘着付与剤とを含むエマルション型粘着剤組成物から形成され、前記エマルション型粘着付与剤の粘着付与樹脂は、ロジン樹脂及びテルペン樹脂から選択される１種以上を含み、前記粘着剤層のバイオマス度が２．９％以上２４．８％未満である、ラベル用粘着シート。
［２］前記粘着剤層のバイオマス度が２．９％以上２０．０％以下である、上記［１］に記載のラベル用粘着シート。
［３］前記エマルション型粘着剤が、アクリル系エマルション型粘着剤を含む、上記［１］又は［２］に記載のラベル用粘着シート。
［４］前記粘着付与樹脂が、軟化点が８０℃以上１７０℃以下のロジン樹脂から選択される１種以上を含む、上記［１］〜［３］のいずれかに記載のラベル用粘着シート。
［５］打ち抜き加工されたラベルとして用いられる、上記［１］〜［４］のいずれかに記載のラベル用粘着シート。
【発明の効果】
【００１３】
本発明によれば、ポリオレフィンに対しても十分な粘着力を発揮することができ、曲面貼付性に優れると共にポリオレフィンに対するタックも十分に確保されており、しかも、粘着剤層のバイオマス度も高められた、ラベル用の粘着シートを提供することが可能となる。
【図面の簡単な説明】
【００１４】
【図１】本発明の一態様のラベル用粘着シートの断面図である。
【図２】本発明の別の態様のラベル用粘着シートの断面図である。
【図３】（Ａ）はラベル連続体の平面図であり、（Ｂ）はラベル連続体の断面図である。
【発明を実施するための形態】
【００１５】
［ラベル用粘着シートの態様］
本発明の粘着シートは、基材と、前記基材の片面に設けられた粘着剤層とを少なくとも備え、前記粘着剤層は、エマルション型粘着剤とエマルション型粘着付与剤とを含むエマルション型粘着剤組成物から形成され、前記エマルション型粘着付与剤の粘着付与樹脂は、ロジン樹脂及びテルペン樹脂から選択される１種以上であり、前記粘着剤層のバイオマス度が２．９％以上２４．８％未満である。
前記粘着剤層のバイオマス度が２．９％未満であると、ポリオレフィンに対する粘着力を十分に確保することができず、曲面貼付性にも劣る。
また、前記粘着剤層のバイオマス度が２４．８％以上であると、曲面貼付性に劣る。
前記粘着剤層のバイオマス度が２．９％以上２４．８％未満であると、ポリオレフィンに対しても十分な粘着力を発揮することができ、曲面貼付性に優れると共にポリオレフィンに対するタックも十分に確保されており、しかも、粘着剤層のバイオマス度も高められた、ラベル用の粘着シートとすることができる。
ここで、本発明の効果をより発揮させやすくする観点から、本発明の一態様のラベル用粘着シートは、粘着剤層のバイオマス度が、好ましくは２．９％以上２０．０％以下、より好ましくは２．９％以上１８．７％以下である。
また、ポリオレフィンに対するタックをより向上させやすくする観点から、本発明の一態様のラベル用粘着シートは、粘着剤層のバイオマス度が、好ましくは２．９％以上１５．０％以下、より好ましくは２．９％以上１１．５％以下である。
なお、本明細書において、「粘着剤層のバイオマス度」は、下記式（Ａ）から算出される値である。
（粘着剤層のバイオマス度）＝（Ｘ／Ｙ）×１００  ・・・（Ａ）
式（Ａ）において、「Ｘ」は、エマルション型粘着剤組成物中の植物由来成分の固形分質量である。本発明では、当該植物由来成分として、植物由来のエマルション型粘着付与剤を含み、その固形分が「Ｘ」に該当する。「Ｙ」は、エマルション型粘着剤組成物中のエマルション型粘着付与剤の固形分質量及びエマルション型粘着剤の固形分質量の総量である。
【００１６】
［ラベル用粘着シートの構成］
本発明の一態様のラベル用粘着シートの断面図を図１及び図２に示す。
図１に示すラベル用粘着シート１ａは、基材２の片面に粘着剤層３が直接積層された積層構造を有する。
ここで、本発明の一態様のラベル用粘着シートは、図２に示すラベル用粘着シート１ｂように、基材２と粘着剤層３と剥離ライナー４とがこの順で積層された積層構造を有していてもよい。この場合、ラベル用粘着シートの使用時に、ラベル用粘着シートから剥離ライナー４を剥がし、表出した粘着剤層３を被着体に貼付する。
但し、本発明の一態様のラベル用粘着シートの構成は、これらに限定されるものではない。例えば、基材２と粘着剤層３との間には、他の層が設けられていてもよい。当該他の層としては、例えばプライマー層等が挙げられる。
また、当該他の層として、意匠性に優れたラベル用粘着シートとする観点から、金属光沢層が設けられていてもよい。金属光沢層としては、例えば、金属蒸着膜、金属箔、及び金属粒子等の金属光沢粒子を含む印刷インキを用いて公知の印刷法にて形成された金属光沢印刷層等が挙げられる。
【００１７】
次に、本発明の一態様のラベル用粘着シートとして、ラベル連続体１０を図３に示す。図３（Ａ）はラベル連続体１０の平面図であり、図３（Ｂ）はラベル連続体１０の断面図である。
ラベル連続体１０は、平面方形などの形状に打ち抜かれた、基材１２と、その裏面に設けられた粘着剤層１３とからなるラベル１１が、長尺帯状の剥離ライナー１４の表面に適宜間隔をおいて複数枚仮着されている。なお、図３に示すラベル連続体１０は、ラベルを１列に連ねたラベル連続体であるが、ラベルの列は２列以上であってもよい。なお、ラベルの形状は、方形には限定されず、ラベルの用途に応じて多角形、円形、及び楕円形等の適宜の形状としてもよい。
【００１８】
［エマルション型粘着剤組成物］
本発明のラベル用粘着シートの粘着剤層は、エマルション型粘着剤とエマルション型粘着付与剤とを含むエマルション型粘着剤組成物から形成される。
以下、エマルション型粘着剤とエマルション型粘着付与剤について、詳細に説明する。
【００１９】
＜エマルション型粘着剤＞
エマルション型粘着剤は、重合体を乳化させて水中に分散させた水系粘着剤であり、例えば、アクリル系エマルション、天然ゴムラテックス、及び合成ゴムラテックス等を粘着基剤としたエマルション型粘着剤が知られている。
これらの中でも、アクリル系エマルションを粘着基剤としたアクリル系エマルション型粘着剤を用いることが好ましい。
本発明の一態様では、本発明の効果をより発揮させやすくする観点から、アクリル系エマルション型粘着剤の含有量は、エマルション型粘着剤の全量基準で、好ましくは７０〜１００質量％、より好ましくは８０〜１００質量％、更に好ましくは９０〜１００質量％、より更に好ましくは９５〜１００質量％、更になお好ましくは１００質量％である。
以下、アクリル系エマルション型粘着剤について、詳細に説明する。
【００２０】
（アクリル系エマルション型粘着剤）
アクリル系エマルション型粘着剤は、（メタ）アクリル酸と、アルキル基の炭素数が１〜１８であるアルキルアルコールとのエステル単量体を重合させて得られる、（メタ）アクリル酸エステル系重合体が主成分として水に分散された粘着剤である。
本明細書において、「（メタ）アクリル」とは、「アクリル又はメタクリル」を意味し、他の類似の用語についても同様である。例えば、「（メタ）アクリル酸エステル」とは、「アクリル酸エステル又はメタクリル酸エステル」を意味する。
また、本明細書において、「主成分」とは、構成成分の全量基準で、その含有量が５０質量％を超える成分を意味する。
【００２１】
（メタ）アクリル酸と、アルキル基の炭素数が１〜１８であるアルキルアルコールとのエステル単量体としては、例えば、アクリル酸メチル、アクリル酸エチル、アクリル酸イソプロピル、アクリル酸ｎ−ブチル、アクリル酸２−エチルヘキシル、アクリル酸シクロヘキシル、メタクリル酸メチル、メタクリル酸エチル、メタクリル酸イソプロピル、メタクリル酸ｎ−ブチル、メタクリル酸イソブチル、メタクリル酸ｎ−ヘキシル、メタクリル酸シクロヘキシル、及びメタクリル酸ラウリル等から選択される１種以上が挙げられる。
これらの中でも、アクリル酸ｎ−ブチル及びアクリル酸２−エチルヘキシルの少なくとも一方が主成分として用いられることが好ましい。
本発明の一態様において、前記エステル単量体であるアクリル酸ｎ−ブチル及びアクリル酸２−エチルヘキシルの合計含有量は、（メタ）アクリル酸エステル系重合体の全構成単位基準で、好ましくは７０〜１００質量％、より好ましくは８０〜１００質量％、更に好ましくは９０〜１００質量％、より更に好ましくは９５〜１００質量％である。
【００２２】
ここで、（メタ）アクリル酸エステル系重合体は、前記エステル単量体と共重合可能なビニル系単量体を共重合させてもよい。
但し、前記エステル単量体１００質量部に対し、２０質量部以下の割合でビニル系単量体が共重合されることが好ましく、１０質量部以下の割合でビニル系単量体が共重合されることがより好ましく、５質量部以下の割合でビニル系単量体が共重合されることが更に好ましい。
【００２３】
前記エステル単量体と共重合可能なビニル系単量体は、例えば、スチレン、α−メチルスチレン、ビニルトルエン、酢酸ビニル、アクリロニトリル、アクリル酸グリシジル、及びメタクリル酸グリシジル等のビニル基含有単量体；アクリル酸、メタクリル酸、無水マレイン酸、及びイタコン酸等のカルボキシル基含有単量体；アクリル酸２−ヒドロキシエチル、メタクリル酸２−ヒドロキシエチル、アクリル酸２−ヒドロキシプロピル、及びメタクリル酸２−ヒドロキシプロピル等の水酸基含有単量体；並びにアクリルアミド、Ｎ−メチロールアクリルアミド、アクリル酸ジメチルアミノエチル、メタクリル酸ジメチルアミノエチル、ビニルピロリドン等の窒素含有単量体；等が挙げられる。
これらの中でも、カルボキシル基含有単量体が好ましく、アクリル酸がより好ましい。
【００２４】
前記エステル単量体又は前記エステル単量体と前記ビニル系単量体とは、重合開始剤を用いて重合又は共重合される。ここで、水は分散媒としても働き、重合又は共重合されて得られる（メタ）アクリル酸エステル系重合体又は（メタ）アクリル酸エステル系共重合体が界面活性剤により分散される。これらが水に分散されることにより、アクリル系エマルション型粘着剤が生成される。
【００２５】
なお、界面活性剤は、従来公知のアニオン系、ノニオン系、及びカチオン系の乳化剤並びに合成高分子乳化剤の中から適宜選択して用いることが出来る。
これらの中でも、耐水粘着力を向上させる観点から、反応性乳化剤を用いることが好ましい。なお、「反応性乳化剤」とは、反応性の官能基を分子中に有している乳化剤のことであり、乳化重合の過程でミセル内のポリマーと化学的に結合し得る乳化剤を意味する。
【００２６】
反応性乳化剤としては、例えば、下記一般式（Ｉ）〜（ＶＩＩ）で表される構造の化合物から選択される１種以上が挙げられる。
【００２７】
【化１】
2020189932.tif 000003
【化２】
2020189932.tif 000004
【化３】
2020189932.tif 000005
【化４】
2020189932.tif 000006
【化５】
2020189932.tif 000007
【化６】
2020189932.tif 000008
【化７】
2020189932.tif 000009
【００２８】
なお、上記記一般式（Ｉ）〜（ＶＩＩ）において、Ｒ１はアルキル基であり、Ｒ２は水素原子又はメチル基であり、Ｒ３はアルキレン基であり、Ｘは水素原子又はスルホン酸塩基を示す。また、ｎ、ｍ、及びｋは、１以上の整数であり、且つ、ｍ＋ｋ＝３である。
【００２９】
反応性乳化剤の具体例としては、市販品として、旭電化株式会社製のアデカリアソープＳＥ−２０Ｎ（アニオン系）、アデカリアソープＳＥ−１０Ｎ（アニオン系）、アデカリアソープＮＥ−１０（ノニオン系）、アデカリアソープＮＥ−２０（ノニオン系）、アデカリアソープＮＥ−３０（ノニオン系）、アデカリアソープＮＥ−４０（ノニオン系）、アデカリアソープＳＤＸ−７３０（アニオン系）、及びアデカリアソープＳＤＸ−７３１（アニオン系）、三洋化成株式会社製のエレミノールＪＳ−２（アニオン系）及びエレミノールＲＳ−３０（アニオン系）、花王株式会社製のラテムルＳ−１８０Ａ（アニオン系）及びラテムルＳ−１８０（アニオン系）、第一工業製薬株式会社製のアクアロンＢＣ−０５（アニオン系）、アクアロンＢＣ−１０（アニオン系）、アクアロンＢＣ−２０（アニオン系）、アクアロンＨＳ−０５（アニオン系）、アクアロンＨＳ−１０（アニオン系）、アクアロンＨＳ−２０（アニオン系）、アクアロンＲＮ−１０（ノニオン系）、アクアロンＲＮ−２０（ノニオン系）、アクアロンＲＮ−３０（ノニオン系）、アクアロンＲＮ−５０（ノニオン系）、ニューフロンティアＳ−５１０（アニオン系）、及びニューフロンティアＡ−２２９Ｅ（アニオン系）、東邦化学工業株式会社製のフォスフィノールＴＸ（アニオン系）等が挙げられる。
これらは１種を単独で用いてもよいし、２種以上を組み合わせて用いてもよい。
【００３０】
反応性乳化剤の使用量は、前記エステル単量体１００質量部又は前記エステル単量体と前記ビニル系単量体との合計量１００質量部に対し、通常０．５〜４．５質量部、好ましくは０．５〜３．０質量部、より好ましくは０．５〜２．０質量部である。
【００３１】
重合開始剤は、例えば、過硫酸カリウム及び過硫酸アンモニウム等の過硫酸塩；過酸化水素、クメンハイドロパーオキサイド、及びｔ−ブチルハイドロパーオキサイド等の過酸化物；アゾビスイソブチロニトリル；等が用いられる。なお、比較的低温で重合を行なう場合には、チオ硫酸ナトリウム、重亜硫酸ナトリウム、及びピロリン酸ナトリウム等の還元剤を併用してレドックス重合させることも可能である。
【００３２】
なお、前記エステル単量体又は前記エステル単量体と前記ビニル系単量体との重合又は共重合に際し、重合体の分子量を調整するために、連鎖移動剤及び分子量調整剤の少なくとも一方を用いてもよい。
連鎖移動剤としては、例えば、ドデシルメルカプタン及びラウリルメルカプタン等が挙げられる。
また、分子量調整剤としては、例えば、α−メチルスチレンダイマー等が挙げられる。
【００３３】
ここで、生成されるアクリル系エマルション型粘着剤を安定させる観点から、アクリル系エマルション型粘着剤に保護コロイドを添加してもよい。
保護コロイドとしては、ポリビニルアルコール、ポリビニルアルコール誘導体、カルボキシメチルセルロース、及びヒドロキシエチルセルロース等のセルロース誘導体等の水溶性の高分子化合物が用いられる。
【００３４】
また、必要に応じて、アクリル系エマルション型粘着剤に架橋剤を添加してもよい。架橋剤としては、エポキシ系化合物、カルボジイミド系化合物、オキサゾリン系化合物、ヒドラジド系化合物、イソシアネート系化合物、アジリジン系化合物、アルコキシシラン系化合物、アミン系化合物、及び金属キレート系化合物等が挙げられる。
【００３５】
＜エマルション型粘着付与剤＞
エマルション型粘着付与剤は、粘着付与樹脂を乳化させて水中に分散させた水系粘着付与剤である。
当該粘着付与樹脂は、ロジン樹脂及びテルペン樹脂から選択される１種以上を含む。
エマルション型粘着付与剤を構成する粘着付与樹脂が、植物由来の樹脂であるロジン樹脂及びテルペン樹脂から選択される１種以上を含むことによって、粘着剤層のバイオマス度が向上する。したがって、粘着剤層のバイオマス度が高められた、粘着シートを提供することが可能となる。
なお、本発明の一態様において、粘着付与樹脂として、ロジン樹脂及びテルペン樹脂以外の他の粘着付与樹脂（例えば、石油樹脂等）を含んでいてもよい。但し、本発明の効果をより発揮させやすくする観点から、ロジン樹脂及びテルペン樹脂の合計含有量は、粘着付与樹脂の全量基準で、好ましくは７０〜１００質量％、より好ましくは８０〜１００質量％、更に好ましくは９０〜１００質量％、より更に好ましくは９５〜１００質量％、更になお好ましくは１００質量％である。
以下、ロジン樹脂及びテルペン樹脂について、詳細に説明する。
【００３６】
（ロジン樹脂）
ロジン樹脂としては、例えば、ガムロジン、ウッドロジン、及びトール油ロジン等の未変性ロジン；未変性ロジンを水添化、不均化、重合、及び化学修飾等から選択される１種以上の処理により変性した変性ロジン；各種ロジン誘導体等が挙げられる。
ロジン誘導体としては、例えば、未変性ロジン又は変性ロジンをアルコール類によりエステル化したロジンエステル類；未変性ロジン又は変性ロジンを不飽和脂肪酸で変性した不飽和脂肪酸変性ロジン類；ロジンエステル類を不飽和脂肪酸で変性した不飽和脂肪酸変性ロジンエステル類；未変性ロジン、変性ロジン、不飽和脂肪酸変性ロジン類、又は不飽和脂肪酸変性ロジンエステル類におけるカルボキシ基を還元処理したロジンアルコール類；未変性ロジン、変性ロジン、各種ロジン誘導体等のロジン類（特に、ロジンエステル類）の金属塩；未変性ロジン、変性ロジン、各種ロジン誘導体等のロジン類にフェノールを酸触媒で付加させ熱重合することにより得られるロジンフェノール樹脂；未変性ロジン又は変性ロジンを、アクリル酸、フマル酸、又はマレイン酸等の酸類で変性した酸変性ロジン類；ロジンエステル類を、アクリル酸、フマル酸、又はマレイン酸等の酸類で変性した酸変性ロジンエステル類等が挙げられる。
これらは、１種を単独で用いてもよいし、２種以上を組み合わせ用いてもよい。
【００３７】
ここで、本発明の一態様では、本発明の効果をより発揮させやすくする観点から、粘着付与樹脂は、軟化点が８０℃以上１７０℃以下のロジン樹脂から選択される１種以上を含むことが好ましい。ここで、ロジン樹脂の合計含有量は、本発明の効果を更に発揮させやすくする観点から、粘着付与樹脂の全量基準で、好ましくは７０〜１００質量％、より好ましくは８０〜１００質量％、更に好ましくは９０〜１００質量％、より更に好ましくは９５〜１００質量％、更になお好ましくは１００質量％である。
また、ポリオレフィンに対するタックをより向上させる観点、さらにはジッピングを抑制しやすくする観点から、ロジン樹脂の軟化点は、８０℃以上１５０℃以下であることが好ましく、９０℃以上１４０℃以下であることがより好ましく、９０℃以上１３０℃以下であることが更に好ましく、９０℃以上１２５℃以下であることがより更に好ましく、９０℃以上１２０℃以下であることが更になお好ましく、９０℃以上１１５℃以下であることが一層好ましく、９０℃以上１１０℃以下であることがより一層好ましい。
なお、曲面貼付性をより向上させる観点から、ロジン樹脂の軟化点は、８５℃超であることが好ましく、９０℃以上であることがより好ましい。
ロジン樹脂の軟化点は、例えば、ロジンの重合度、重合ロジンとロジン単量体との混合割合等によって調整することができる。
具体的には、ロジンの重合度を高める程、ロジン樹脂の軟化点は高くなり、逆に、ロジンの重合度を低下させる程、軟化点は低くなる。
また、重合ロジンとロジン単量体との総量に占める重合ロジンの割合を高める程、ロジン樹脂の軟化点は高くなり、逆に、重合ロジンの割合を低下させる程、軟化点は低くなる。
なお、本明細書において、粘着付与樹脂の軟化点は、ＪＩＳ  Ｋ２２０７：２００６に基づく環球法に準拠して測定される値を意味する。
【００３８】
なお、ロジン樹脂は、安定性の観点から、エステル化されていることが好ましい。すなわち、ロジン樹脂は、未変性ロジン又は変性ロジンをエステル化させることで生成されるエステルであることが好ましい。
エステル化に用いるアルコールとしては、例えば、エチレングリコール、プロピレングリコール、ジエチレングリコール、トリエチレングリコール、及び１、６−ヘキサンジオール等の２価アルコール；グリセリン、トリメチロールプロパン、及びトリメチロールエタン等の３価アルコール；ペンタエリスリトール及びジグリセリン等の４価アルコール；ジペンタエリスリトール等の６価アルコール；並びにトリエタノールアミン、トリプロパノールアミン、トリイソプロパノールアミン、Ｎ−イソブチルジエタノールアミン、及びＮ−ｎ−ブチルジエタノールアミン等のアミノアルコール等が挙げられる。
これらは、１種を単独で用いてもよいし、２種以上を組み合わせ用いてもよい。
【００３９】
ここで、本発明の一態様において、打ち抜き加工時におけるラベルの側面からの糊の浸み出し及び抜き刃の汚染を抑制する観点から、軟化点が５０℃以下のロジン樹脂の含有量は少ないことが好ましい。具体的には、軟化点が５０℃以下のロジン樹脂の含有量は、粘着付与樹脂の全量基準で、好ましくは２０質量％未満、より好ましくは１０質量％未満、更に好ましくは５質量％未満、より更に好ましくは１質量％未満、更になお好ましくは軟化点が５０℃以下のロジン樹脂を含まないことである。
【００４０】
（テルペン樹脂）
テルペン樹脂としては、α−ピネン重合体、β−ピネン重合体、及びリモネン重合体等の未変性テルペン重合体；テルペン重合体をフェノール変性、芳香族変性、水素添加変性、及び炭化水素変性等から選択される１種以上の処理により変性した変性テルペン重合体等が挙げられる。変性テルペン重合体の例としては、テルペンフェノール樹脂及び芳香族変性テルペン樹脂等が挙げられる。
これらは、１種を単独で用いてもよいし、２種以上を組み合わせ用いてもよい。
【００４１】
なお、未変性テルペン重合体とは、α−ピネン、β−ピネン、及びリモネンから選択される１種以上のモノテルペンを、触媒の存在下においてカチオン重合させることにより生成される重合体である。なお、モノテルペンに代えて、ジテルペン等の他のテルペン類をカチオン重合させることにより生成される重合体を粘着付与樹脂として用いることも可能である。
【００４２】
なお、テルペンフェノール樹脂とは、テルペンをフェノール及びホルマリン等と縮合させることにより生成される樹脂である。芳香族変性テルペン樹脂とは、テルペンモノマーと芳香族モノマーとを共重合させることにより生成される樹脂、又はテルペンに存在する炭素６ 員環をベンゼン環変性させた樹脂である。
【００４３】
ここで、本発明の一態様において、打ち抜き加工時におけるラベルの側面からの糊の浸み出し及び抜き刃の汚染を抑制する観点から、軟化点が５０℃以下のテルペン樹脂の含有量は少ないことが好ましい。具体的には、軟化点が５０℃以下のテルペン樹脂の含有量は、粘着付与樹脂の全量基準で、好ましくは２０質量％未満、より好ましくは１０質量％未満、更に好ましくは５質量％未満、より更に好ましくは１質量％未満、更になお好ましくは軟化点が５０℃以下のテルペン樹脂を含まないことである。
軟化点が５０℃以下のテルペン樹脂としては、例えば、未変性テルペン重合体等が挙げられる。
【００４４】
（ロジン樹脂とテルペン樹脂との含有量比）
本発明の一態様において、本発明の効果をより発揮させやすくする観点から、ロジン樹脂とテルペン樹脂との含有量比［（ロジン樹脂）／（テルペン樹脂）］は、質量比で、好ましくは３０／７０〜１００／０、より好ましくは５０／５０〜１００／０、更に好ましくは７０／３０〜１００／０、より更に好ましくは８０／２０〜１００／０、更になお好ましくは８０／２０超〜１００／０、一層好ましくは９０／１０〜１００／０、より一層好ましくは９５／５〜１００／０、更に一層好ましくは１００／０である。
【００４５】
（エマルション型粘着付与剤の調製）
エマルション型粘着付与剤は、粘着付与樹脂を乳化させることにより調製される。
ここで、複数の粘着付与樹脂を用いてエマルション型粘着付与剤を調製する場合、複数の粘着付与樹脂のそれぞれを別々に乳化させる（以下、「単独乳化」ともいう）ようにしてもよいし、複数の粘着付与樹脂を溶融混合又は溶解混合して得られる混合樹脂を乳化させる（以下、「混合乳化」ともいう）ようにしてもよい。
【００４６】
なお、「溶融混合」とは、複数の粘着付与樹脂を加熱溶融しながら混合することを意味する。
また、「溶解混合」とは、複数の粘着付与樹脂を溶剤に溶解させて混合溶液として混合することを意味する。
このような溶融混合または溶解混合に、従来公知のいかなる方法を適用してもよい。
【００４７】
粘着付与樹脂を乳化させる乳化剤としては、従来公知の乳化剤を用いることが可能である。例えば、アニオン系、ノニオン系、及びカチオン系の乳化剤並びに合成高分子乳化剤の１種以上を用いることが可能である。但し、アニオン系及びノニオン系の乳化剤の少なくとも一方を用いることが好ましい。
【００４８】
乳化剤の使用量は、粘着剤層の耐水性を向上させる観点から、粘着付与樹脂１００質量部に対して、好ましくは１０質量部以下、より好ましくは５質量部以下である。
【００４９】
なお、粘着付与樹脂の乳化には、従来公知の乳化法を適用することが可能である。例えば、溶剤型乳化法、無溶剤型乳化法、又は転相乳化法等が適用される。
【００５０】
「溶剤型乳化法」とは、粘着付与樹脂を有機溶剤に溶解させる第１の工程、乳化剤を水に混合した乳化水を第１の工程で得られた溶液に予備混合することにより粗粒子の水性エマルションを生成する第２の工程、粗粒子の水性エマルションを微細乳化させる第３の工程、及び微細乳化した水性エマルションから常圧または減圧下で第１の工程で溶媒として用いた有機溶剤を除去する第４の工程により乳化を実行する方法である。
【００５１】
なお、第１の工程における有機溶剤としては、トルエン及びキシレン等の芳香族系溶剤、メチルケトン及びメチルイソブチルケトン等のケトン系溶剤、又はメチレンクロライド等の塩素系炭化水素溶剤等が挙げられる。
【００５２】
また、第３の工程における微細乳化は、ミキサー、コロイドミル、高圧乳化機、高圧吐出型乳化機、高剪断型乳化分散機等を用いて実行される。なお、粘度を適切な範囲に調整すると共にエマルションの貯蔵安定性及び機械安定性を良好なものとする観点から、微細乳化により粘着付与樹脂の水性エマルションの平均粒子径は０．１０〜０．５０μｍに調整されることが好ましい。
【００５３】
「無溶剤型乳化法」とは、粘着付与樹脂を常圧又は加圧下において溶融させる第１の工程、乳化剤を水に混合した乳化水を第１ の工程で溶融させた粘着付与樹脂に予備混合することにより粗粒子の水性エマルションを生成する第２の工程、及び粗粒子の水性エマルション
を微細乳化させる第３の工程により乳化を実行する方法である。
【００５４】
「転相乳化法」は、「溶剤型」と「無溶剤型」とに分類される。
「溶剤型」の転相乳化法は、粘着付与樹脂を有機溶剤に溶解させる第１の工程、第１の工程で得られた溶液を攪拌しながら、乳化剤を水に混合した乳化水を徐々に加えて油中水型エマルションを生成する第２の工程、油中水型エマルションを水中油型エマルションに相反転させる第３の工程、及び水中油型エマルションから常圧または減圧下で第１の工程で溶媒として用いた有機溶剤を除去する第４の工程により乳化を実行する方法である。
「無溶剤型」の転相乳化法は、粘着付与樹脂を常圧又は加圧下において溶融させる第１の工程、溶融させた混合樹脂を攪拌しながら、乳化剤を水に混合した乳化水を徐々に加えて油中水型エマルションを生成する第２の工程、および油中水型エマルションを水中油型エマルションに相反転させる第３の工程により乳化を実行する方法である。
【００５５】
ここで、エマルション型粘着付与剤は、市販品を用いてもよい。具体例を挙げると、粘着付与樹脂がロジン樹脂であるエマルション型粘着付与剤としては、荒川化学工業株式会社製のスーパーエステルＥ−７２０、スーパーエステルＥ−７３０−５５、スーパーエステルＥ−７８８、スーパーエステルＥ−９００−ＮＴ、スーパーエステルＥ−９１０ＮＴ、スーパーエステルＥ−８６５、スーパーエステルＥ−８６５−ＮＴ、スーパーエステルＮＳ−１００Ｈ、及びスーパーエステルＮＳ−１２１、並びに、ハリマ化成グループ株式会社製のハリエスターＳＫ−３７０Ｎ及びハリエスターＳＫ−２１８ＮＳ等が挙げられる。また、粘着付与樹脂がテルペン樹脂であるエマルション型粘着付与剤としては、荒川化学工業株式会社製のタマノルＥ−１００、タマノルＥ−３００−ＮＴ、及びタマノルＥ−２００−ＮＴ等が挙げられる。
これらは、１種を単独で用いてもよいし、２種以上を組み合わせ用いてもよい。
【００５６】
＜エマルション型粘着剤に対するエマルション型粘着付与剤の配合比率＞
本発明の一態様において、ラベル用粘着シートの粘着剤層に用いられるエマルション型粘着剤組成物は、エマルション型粘着剤１００質量部（固形分）に対して、エマルション型粘着付与剤（固形分）を３．０質量部以上３３．０質量部未満添加することにより調製することが好ましい。
エマルション型粘着剤１００質量部（固形分）に対して、エマルション型粘着付与剤（固形分）が３．０質量部未満であると、エマルション型粘着剤組成物により形成される粘着剤層は、ポリオレフィンに対する粘着力が十分に確保されず、曲面貼付性にも劣る。
また、エマルション型粘着剤１００質量部（固形分）に対して、エマルション型粘着付与剤（固形分）が３３．０質量部以上であると、エマルション型粘着剤組成物により形成される粘着剤層は、曲面貼付性に劣る。
エマルション型粘着剤１００質量部（固形分）に対して、エマルション型粘着付与剤（固形分）が３．０質量部以上３３．０質量部未満であると、粘着剤層のバイオマス度が２．９％以上２４．８％未満に調整され、ポリオレフィンに対しても十分な粘着力を発揮することができ、曲面貼付性に優れると共にポリオレフィンに対するタックも十分に確保されており、しかも、粘着剤層のバイオマス度も高められた、ラベル用の粘着シートとすることができる。
ここで、本発明の一態様では、本発明の効果をより発揮させやすくする観点から、エマルション型粘着剤１００質量部（固形分）に対して、エマルション型粘着付与剤（固形分）が、好ましくは３．０質量部以上２５．０質量部以下、より好ましくは３．０質量部以上２３．０質量部以下である。
また、本発明の一態様では、ポリオレフィンに対するタックをより向上させやすくする観点から、エマルション型粘着剤１００質量部（固形分）に対して、エマルション型粘着付与剤（固形分）が、好ましくは３．０質量部以上１７．６質量部以下、より好ましくは３．０質量部以上１３．０質量部以下である。
【００５７】
＜基材＞
次に、本発明のラベル用粘着シートが備える基材について説明する。
本発明のラベル用粘着シートが備える基材としては、紙類、合成紙、及び合成樹脂フィルム等が挙げられる。
なお、基材は、単層であってもよく、２以上を積層した複層であってもよい。
【００５８】
基材として用いられる紙類としては、上質紙、アート紙、コート紙、キャストコート紙、ホイル紙、感熱紙、熱転写紙等が挙げられる。
【００５９】
基材として用いられる合成紙としては、ポリプロピレン、ポリスチレン、ポリエチレン、ポリエステル等の樹脂から構成された合成紙が挙げられる。
ここで、合成紙としては、市販品を用いてもよく、例えば、東洋紡株式会社製の「クリスパー（登録商標）」、株式会社ユポ・コーポレーション製の「ユポ（登録商標）」等が挙げられる。
【００６０】
基材として用いられる合成樹脂フィルムを構成する樹脂としては、例えば、ポリエチレン、ポリプロピレン等のポリオレフィン樹脂；ポリ塩化ビニル、ポリ塩化ビニリデン、ポリビニルアルコール、エチレン−酢酸ビニル共重合体、エチレン−ビニルアルコール共重合体等のビニル系樹脂；ポリエチレンテレフタレート、ポリブチレンテレフタレート、ポリエチレンナフタレート等のポリエステル系樹脂；ポリスチレン；アクリロニトリル−ブタジエン−スチレン共重合体；三酢酸セルロース；ポリカーボネート；ポリウレタン、アクリル変性ポリウレタン等のウレタン樹脂；ポリメチルペンテン；ポリスルホン；ポリエーテルエーテルケトン；ポリエーテルスルホン；ポリフェニレンスルフィド；ポリエーテルイミド、ポリイミド等のポリイミド系樹脂；ポリアミド系樹脂；アクリル樹脂；フッ素系樹脂等が挙げられる。
これらの中でも、ポリエチレン、ポリプロピレン、ポリ塩化ビニル、ポリエチレンテレフタレート、ポリスチレン、及びアクリロニトリル−ブタジエン−スチレン共重合体が好ましい。
ここで、基材として合成樹脂フィルムを用いる場合、粘着剤層との密着性を向上させる観点から、基材を構成する合成樹脂フィルムの表面に対して、コロナ処理法等による表面処理、又はプライマー層を設けてもよい。
また、合成樹脂フィルムのいずれか一方の面には、アルミ蒸着、錫蒸着等の金属調光沢層を設けてもよい。
【００６１】
なお、合成樹脂フィルムには、さらに紫外線吸収剤、光安定剤、酸化防止剤、帯電防止剤、スリップ剤、アンチブロッキング剤、充填剤、及び着色剤等の各種添加剤を含有していてもよい。
【００６２】
基材の厚さは、用途に応じて適宜設定されるが、好ましくは５〜１０００μｍ、より好ましくは１０〜７００μｍ、更に好ましくは２０〜５００μｍ、より更に好ましくは３０〜３００μｍである。
【００６３】
なお、本発明の一態様のラベル用粘着シートにおいて、印刷の際に、インク等の密着を良好とする観点から、基材の粘着剤層とは反対側の表面上に、さらに易接着層等を有してもよい。また、本発明の一態様のラベル用粘着シートへの印刷方式は特に限定されず、フレキソ印刷、グラビア印刷、オフセット印刷、スクリーン印刷、インクジェット印刷、デジタル印刷、及びレーザー印刷等が挙げられる。
【００６４】
＜ラベル用粘着シートの各種物性＞
（ステンレス鋼に対する常温粘着力）
本発明の一態様の粘着シートは、後述する実施例に記載の方法で測定したステンレス鋼（ＳＵＳ３０４鋼板、３６０番研磨）に対する常温粘着力が、好ましくは５．０Ｎ／２５ｍｍ以上、より好ましくは６．０Ｎ／２５ｍｍ以上、更に好ましくは６．５Ｎ／２５ｍｍ以上である。また、通常１５Ｎ／２５ｍｍ以下である。
【００６５】
（ポリオレフィンに対する常温粘着力）
本発明の一態様の粘着シートは、後述する実施例に記載の方法で測定したポリオレフィン（ポリエチレン板）に対する常温粘着力が、好ましくは３．０Ｎ／２５ｍｍ以上、より好ましくは４．０Ｎ／２５ｍｍ以上、更に好ましくは４．５Ｎ／２５ｍｍ以上である。また、通常１０Ｎ／２５ｍｍ以下である。
【００６６】
（ループタック試験におけるタック測定値）
本発明の一態様の粘着シートは、後述する実施例に記載の方法で測定したポリオレフィン（ポリエチレン板）に対するループタック試験におけるタック測定値が、好ましくは１．０Ｎ／２５ｍｍ以上、より好ましくは２．０Ｎ／２５ｍｍ以上、更に好ましくは３．０Ｎ／２５ｍｍ以上、より更に好ましくは４．０Ｎ／２５ｍｍ以上、更になお好ましくは４．７Ｎ／２５ｍｍ以上である。また、通常１０Ｎ／２５ｍｍ以下である。
【００６７】
（曲面貼付性）
本発明の一態様の粘着シートは、後述する実施例に記載の方法で測定した曲面貼付性（ポリエチレン製丸棒から剥がれた粘着シートの端からの長さ）が、好ましくは１．５ｍｍ以下、より好ましくは１．０ｍｍ以下、更に好ましくは０．５ｍｍ以下である。
【００６８】
＜ラベル用粘着シートの製造方法＞
本発明のラベル用粘着シートの製造方法は、特に限定されないが、例えば、基材に前述のエマルション型粘着剤組成物が塗工されることにより、粘着剤層が形成される。エマルション型粘着剤組成物を基材シートに塗工する方法には、例えばロールコーティング法、ナイフコーティング法、バーコーティング法、グラビアコーティング法、ダイコーティング法、カーテンコーティング法等の従来公知の方法が適用可能である。
粘着剤層の厚さは、通常５〜１００μｍ、好ましくは１０〜６０μｍの範囲である。
【００６９】
本発明のラベル用粘着シートの製造方法の一態様においては、このようにして形成された粘着剤層の上に、剥離ライナーを設けることが好ましい。剥離ライナーとしては、例えばグラシン紙のような高密度原紙、クレーコート紙、クラフト紙、上質紙などの紙にポリエチレン樹脂などをラミネートしたラミネート紙、あるいはポリエチレンテレフタレート、ポリエチレンナフタレート、ポリオレフィンなどのプラスチックフィルムに、フッ素樹脂やシリコーンなどの剥離剤を乾燥質量で０．１〜３ｇ／ｍ２程度になるように塗布し、熱硬化や紫外線硬化などによって剥離層を設けたものなどが挙げられる。剥離ライナーの厚さについては特に制限はないが、通常２５〜２００μｍの範囲である。
また、本発明のラベル用粘着シートの製造方法の他の態様として、例えば、剥離ライナーに前述のエマルション型粘着剤組成物を塗工して粘着剤層を形成し、当該粘着剤層と基材とを貼り合わせて、基材と、粘着剤層と、剥離ライナーとをこの順で積層した積層構造を有するラベル用粘着シートを製造するようにしてもよい。
【００７０】
次に、図３に示すラベル連続体の製造方法の一態様を説明する。
まず、長尺帯状の剥離ライナーの表面に粘着剤層と基材を積層して、ラベル連続体のロール状の原反を準備する。各層の積層方法は、前述のとおりである。
ラベル面に印刷が必要なときは、このロール状の原反を印刷機にセットし、ラベルを繰り出しながら、基材側に印刷を行う。
次に、ロータリーダイカットユニットなどの型抜き具を用いて、基材と粘着剤層を打ち抜き、ラベルとならない不要部の基材と粘着剤層は除去する。
このようにして、長尺帯状の剥離ライナーの表面に、流れ方向に所定の間隔をおいて複数枚のラベルが仮着されたラベル連続体が製造される。この際、上述した態様のように、軟化点が５０℃以下の粘着付与樹脂の含有量が少ない場合には、打ち抜き加工時におけるラベルの側面からの糊の浸み出し及び抜き刃の汚染を抑制することができる。
【００７１】
＜ラベル用粘着シートの用途＞
本発明のラベル用粘着シートは、ポリオレフィンに対しても十分な粘着力を発揮することができ、曲面貼付性に優れると共にポリオレフィンに対するタックも十分に確保されており、しかも、粘着剤層のバイオマス度も高められている。したがって、被着体が曲面を有するポリオレフィン製の容器や包装等であっても、しっかりと貼付することができる。また、ラベリングマシンによりポリオレフィン製の被着体にラベルを瞬時に貼付することが可能となる。これにより、被着体にラベルを貼付する工程の速度を向上させて、生産性を向上させることができる。しかも、粘着剤層に植物由来の成分を配合することによって、粘着剤層のバイオマス度が高められ、化石資源系材料の使用量が相対的に低減されている。そのため、粘着剤層中において、焼却処分時等に大気中の二酸化炭素の増加を実質的にもたらさないカーボンニュートラルな材料の割合を増やし、化石資源系材料のように比較的短期間のうちには再生が困難な材料の割合を低減することができる。したがって、焼却処分時等に温室効果ガスである二酸化炭素の排出量を低減できるという利点も有する。
また、エマルション型粘着剤組成物から形成した粘着剤層を有していることから、安全面、衛生面、及び環境面においても優れる。
したがって、本発明のラベル用粘着シートは、食品用の容器（例えば卵ケース等）及び包装、文房具、化粧品容器、台所用品用の容器、及びバス用品用の容器等のような、曲面を有する被着体の表示ラベルやアイキャッチラベル（アテンションシール、ポップラベル、及びポップシート等）として好適に用いることができる。また、本発明のラベル用粘着シートは、ＯＡ機器用ラベル、値札シール、運送ダンボール用ラベル、電子機器用のラベル、及び物流管理ラベル等としても好適に用いることができる。
【実施例】
【００７２】
本発明について、以下の実施例により具体的に説明するが、本発明は以下の実施例に限定されるものではない。
【００７３】
［物性値の測定方法］
本実施例における物性値は、以下の方法により測定した値である。
【００７４】
（１）各層の厚さの測定
株式会社テクロック製の定圧厚さ測定器（型番：「ＰＧ−０２Ｊ」、標準規格：ＪＩＳ  Ｋ６７８３、Ｚ１７０２、Ｚ１７０９に準拠）を用いて測定した。
【００７５】
［実施例１〜７及び比較例１〜２］
実施例１〜７及び比較例１〜２の粘着シートを、以下に説明する手順で作製した。
なお、実施例１〜７及び比較例２で用いたエマルション型粘着付与剤を以下に示す。
（エマルション型粘着付与剤）
・エマルション型粘着付与剤１：製品名「ハリエスター」、品番「ＳＫ−２１８ＮＳ」、ハリマ化成グループ株式会社製、粘着付与樹脂：ロジン樹脂、粘着付与樹脂の軟化点：１００℃
・エマルション型粘着付与剤２：製品名「スーパーエステル」、品番「Ｅ−７３０−５５」、荒川化学工業株式会社製、粘着付与樹脂：ロジン樹脂、粘着付与樹脂の軟化点：１２５℃
・エマルション型粘着付与剤３：製品名「スーパーエステル」、品番「Ｅ−７８８」、荒川化学工業株式会社製、粘着付与樹脂：ロジン樹脂、粘着付与樹脂の軟化点：１６０℃
【００７６】
＜実施例１＞
（１）エマルション型粘着剤の製造
エマルション型粘着剤の製造には、攪拌機、温度計、還流冷却器、及び滴下漏斗を備えた反応釜を用いた。反応釜において、イオン交換水５５質量部を攪拌しながら８０℃まで昇温した。そして、イオン交換水の温度が８０℃に到達した段階で、重合開始剤として過硫酸アンモニウム０．１質量部を添加し、過硫酸アンモニウム水溶液を調製した。
また、過硫酸アンモニウム水溶液とは別に、アクリル酸２−エチルヘキシル６０質量部、アクリル酸ブチル３８質量部、及びアクリル酸２質量部と、アニオン系の反応性乳化剤（製品名「ニューフロンティアＡ−２２９Ｅ」、第一工業製薬株式会社製）１質量部と、中和のための２５％アンモニウム水適当量と、過硫酸アンモニウム０．４質量部とを、イオン交換水４３質量部に加えてミキサーで攪拌し、プレエマルションを得た。
次いで、反応釜内の温度を８０℃に保ちながら、過硫酸アンモニウム水溶液にプレエマルションを２時間かけて滴下した。そして、プレエマルションの滴下が完了してから１時間経過時及び２時間経過時に過硫酸をそれぞれ１質量部づつ添加して、重合反応を完結させることにより、アクリル系エマルション粘着剤を製造した。
【００７７】
（２）エマルション型粘着剤組成物の調製
上記（１）で製造したアクリル系エマルション型粘着剤と、エマルション型粘着付与剤１、２、及び３とを、表１に示す配合量で混合し、エマルション型粘着剤組成物を調製した。
なお、表１に示すアクリル系エマルション型粘着剤とエマルション型粘着付与剤の配合量は、固形分換算での配合量を意味する。
【００７８】
（３）粘着シートの作製
上記（２）で得られたエマルション型粘着剤組成物を、厚さ７０μｍのグラシン剥離紙の上に、乾燥後の粘着剤層の厚さが２５μｍとなるように塗布した。
塗布後、９０℃で１分間乾燥させた後、ポリプロピレン合成紙（製品名「ＳＧＰ８０」、株式会社ユポ・コーポレーション製、厚さ：８０μｍ）に貼り合わせ、粘着シートを作製した。
【００７９】
＜実施例２＞
エマルション型粘着付与剤１の配合量を２０．０質量部に増やしたこと以外は、実施例１と同様の方法により、粘着シートを作製した。
【００８０】
＜実施例３＞
エマルション型粘着付与剤１を配合せず、エマルション型粘着付与剤２の配合量を１０．５質量部に増やしたこと以外は、実施例１と同様の方法により、粘着シートを作製した。
【００８１】
＜実施例４＞
エマルション型粘着付与剤１を配合せず、エマルション型粘着付与剤２の配合量を２０．５質量部に増やしたこと以外は、実施例１と同様の方法により、粘着シートを作製した。
【００８２】
＜実施例５＞
エマルション型粘着付与剤１を配合せず、エマルション型粘着付与剤３の配合量を１２．５質量部に増やしたこと以外は、実施例１と同様の方法により、粘着シートを作製した。
【００８３】
＜実施例６＞
エマルション型粘着付与剤１を配合せず、エマルション型粘着付与剤３の配合量を２２．５質量部に増やしたこと以外は、実施例１と同様の方法により、粘着シートを作製した。
【００８４】
＜実施例７＞
エマルション型粘着付与剤１を配合しなかったこと以外は、実施例１と同様の方法により、粘着シートを作製した。
【００８５】
＜比較例１＞
エマルション型粘着付与剤１、２、及び３をいずれも配合しなかったこと以外は、実施例１と同様の方法により、粘着シートを作製した。
【００８６】
＜比較例２＞
エマルション型粘着付与剤１の配合量を３０質量部に増やしたこと以外は、実施例１と同様の方法により、粘着シートを作製した。
【００８７】
［評価］
実施例１〜７及び比較例１〜２の粘着シートについて、常温粘着力、ループタック、及び曲面貼付性を評価した。
【００８８】
（１）常温粘着力
粘着シートを２５ｍｍ×３００ｍｍに切断し、試験片とした。
当該試験片から、剥離ライナーを剥離し、被着体に、２３℃、５０％ＲＨ環境下で貼付した。圧着は、質量２０００ｇのローラを、１往復することにより行った。被着体は、ステンレス鋼板（ＳＵＳ３０４鋼板、３６０番研磨）又はポリエチレン板とした。
そして、粘着シートを被着体に貼付した直後に、粘着シートを被着体から、２３℃、５０％ＲＨ環境下で、速度３００ｍｍ／ｍｉｎで、１８０°方向に剥離させたときの剥離強度を測定し、これを常温粘着力とした。
試験条件は、ＪＩＳ  Ｚ０２３７：２００９に準拠した。
【００８９】
（２）ループタック試験
粘着シートを、２５ｍｍ×３００ｍｍ（両端におけるつかみ部２５ｍｍずつを含む）に切断し、試験片とした。次いで、試験片の剥離ライナーを剥がし、測定面（粘着剤層表面）を外側にし、両端の基材面同士が接するようにしてループ形状とし、引張試験機（株式会社オリエンテック製、万能引張試験機）の上部つかみに両端のつかみ部を挟んで、ループ形状の試験片を吊り下げた。
次いで、被着体であるポリエチレン板を引張試験機の下部つかみに水平に設置した後、上部つかみからポリエチレン板までの距離が６０ｍｍになるまで上部つかみを降下させて、１５秒経過後に上部つかみを３００ｍｍ／ｍｉｎで引き上げ、その時の引き剥がし強度をピーク値をループタック値とした。
なお、ループタック試験は、２３℃、５０％ＲＨ環境下で実施した。
【００９０】
（３）曲面貼付性
実施例１〜７及び比較例１〜２の粘着シートの基材としての合成紙の表面（粘着剤層とは反対側の表面）に、ポリプロピレン製のラミネート用粘着フィルム（ポリプロピレン層の厚さ：２０μｍ）を貼付し、曲面貼付時により浮きが生じやすい条件とした試験用の粘着シートを作製した。
そして、当該試験用の粘着シートを２５ｍｍ幅とし、径１０ｍｍのポリエチレン製丸棒に、円周の７／１０が蔽われるように切断し（試験用の粘着シートの長さ：１０ｍｍ×π×７／１０＝２２ｍｍ）、２３℃、５０％ＲＨ環境下にて貼付した後、６０℃、５０％ＲＨ環境下にて３日間放置した後の浮き（ポリエチレン製丸棒から剥がれた粘着シートの端からの長さ：片側）を測定した。
【００９１】
結果を表１に示す。
【００９２】
【表１】
2020189932.tif 000010
【００９３】
表１に示す結果から、以下のことがわかる。
実施例１〜７の粘着シートは、ステンレス鋼等の金属に対する常温粘着力だけでなく、ポリエチレン板等のポリオレフィンに対しても優れた常温粘着力を有することがわかる。しかも、曲面貼付性を優れたものとできると共に、ポリエチレン板を用いた際のループタック値も十分に確保できており、ポリオレフィンに対するタックも十分に確保できていることがわかる。しかも、エマルション型粘着付与剤の粘着付与樹脂は植物由来の樹脂であり、粘着剤層のバイオマス度を高めることができる。
これらに対し、比較例１のようにエマルション型粘着付与剤を用いない場合には、ステンレス鋼に対する常温粘着力及びポリエチレンに対する常温粘着力に劣り、曲面貼付性も大きく劣ることがわかる。
また、比較例２のように、粘着剤層のバイオマス度が２４．８％以上である場合には、曲面貼付性が大きく劣ることがわかる。
【符号の説明】
【００９４】
１  ラベル用粘着シート
２  基材
３  粘着剤層
４  剥離ライナー
【図１】
2020189932.tif 000011
【図２】
2020189932.tif 000012
【図３】
2020189932.tif 000013